(57)【要約】  本発明は、硬化性オルガノポリシロキサン（Ａ）と、重量平均分子量（Ｍｗ）が２００，０００以上であり、親水性合成高分子（Ｂ１）及び親水性天然物由来高分子（Ｂ２）から選ばれる１種以上の親水性高分子（Ｂ）とを含有する摩擦抵抗低減塗膜形成用の塗料組成物であり、水中を推進する構造物や水中に配置された構造物等において、該構造物の表面と水との間に生じる摩擦抵抗を十分に低減することができ、かつ安定性に優れる塗膜を形成することができる摩擦抵抗低減塗膜形成用の塗料組成物、及びこれを硬化させた摩擦抵抗低減塗膜を提供する。また、本発明は、前記摩擦抵抗低減塗膜を基材上に有する塗膜付き基材、及びこの製造方法を提供する。【特許請求の範囲】
【請求項１】
硬化性オルガノポリシロキサン（Ａ）と、重量平均分子量（Ｍｗ）が２００，０００以上であり、親水性合成高分子（Ｂ１）及び親水性天然物由来高分子（Ｂ２）から選ばれる１種以上の親水性高分子（Ｂ）とを含有する摩擦抵抗低減塗膜形成用の塗料組成物。
【請求項２】
前記親水性合成高分子（Ｂ１）が、１種の親水性基含有不飽和単量体に由来する構造単位を有する単独重合体、又は２種以上の親水性基含有不飽和単量体に由来する構造単位を有する共重合体である、請求項１に記載の塗料組成物。
【請求項３】
前記親水性基含有不飽和単量体が、非イオン性基含有不飽和単量体、アニオン性基含有不飽和単量体、及びカチオン性基含有不飽和単量体から選ばれる１種以上である、請求項２に記載の塗料組成物。
【請求項４】
前記親水性合成高分子（Ｂ１）がポリエチレンオキシドである、請求項１に記載の塗料組成物。
【請求項５】
前記親水性天然物由来高分子（Ｂ２）が、グアーガム、タラガム、ローカストビーンガム、キサンタンガム、ウェランガム、ダイユータンガム、γ−ポリグルタミン酸及びその塩、ヒドロキシプロピルセルロース（ＨＰＣ）、ヒドロキシエチルメチルセルロース（ＨＥＭＣ）、ヒドロキシプロピルメチルセルロース（ＨＰＭＣ）、及びカルボキシメチルセルロース（ＣＭＣ）から選ばれる１種以上である、請求項１〜４のいずれかに記載の塗料組成物。
【請求項６】
前記親水性合成高分子（Ｂ１）の重量平均分子量（Ｍｗ）が３，０００，０００以上である、請求項１〜５のいずれかに記載の塗料組成物。
【請求項７】
前記親水性天然物由来高分子（Ｂ２）の重量平均分子量（Ｍｗ）が５００，０００以上である、請求項１〜６のいずれかに記載の塗料組成物。
【請求項８】
塗料組成物中の前記硬化性オルガノポリシロキサン（Ａ）の含有量が３０〜７０質量％である、請求項１〜７のいずれかに記載の塗料組成物。
【請求項９】
塗料組成物の固形分中の前記親水性高分子（Ｂ）の含有量が５〜４０質量％である、請求項１〜８のいずれかに記載の塗料組成物。
【請求項１０】
更に、無機充填剤（Ｃ）を含有する、請求項１〜９のいずれかに記載の塗料組成物。
【請求項１１】
前記無機充填剤（Ｃ）がシリカであり、該シリカを前記硬化性オルガノポリシロキサン（Ａ）との混練物として含有する、請求項１０に記載の塗料組成物。
【請求項１２】
更に、シリコーンオイル（Ｄ）を含有する、請求項１〜１１のいずれかに記載の塗料組成物。
【請求項１３】
更に、防汚剤（Ｅ）を含有する、請求項１〜１２のいずれかに記載の塗料組成物。
【請求項１４】
請求項１〜１３のいずれかに記載の塗料組成物を硬化させた摩擦抵抗低減塗膜。
【請求項１５】
請求項１４に記載の摩擦抵抗低減塗膜を基材上に有する塗膜付き基材。
【請求項１６】
前記基材が船舶である、請求項１５に記載の塗膜付き基材。
【請求項１７】
請求項１〜１３のいずれかに記載の塗料組成物を基材に塗布又は含浸させることにより塗布体又は含浸体を得る工程（１）と、前記塗布体又は含浸体を硬化させる工程（２）とを有する塗膜付き基材の製造方法。
【請求項１８】
請求項１〜１３のいずれかに記載の塗料組成物を用いて塗膜を形成する工程（ｉ）と、前記塗膜を基材に貼付する工程（ii）とを有する塗膜付き基材の製造方法。 
【発明の詳細な説明】
【技術分野】
【０００１】
本発明は、摩擦抵抗を低減する塗膜形成用の塗料組成物、これを用いて形成した摩擦抵抗低減用の塗膜、及び該塗膜を基材上に有する塗膜付き基材に関する。
【背景技術】
【０００２】
船舶等の構造物が水中を推進する場合や、パイプライン等の管構造物を通して液体を輸送する場合等のように、構造物の表面と液体との間に摩擦が生じると摩擦抵抗により大きなエネルギーが消費される。この摩擦抵抗を低減する方法として、例えば、液体に高分子化合物や繊維等を添加し、構造物の表面近傍の乱流発生を抑制する、いわゆるトムズ効果を利用した方法が挙げられる。このトムズ効果を利用した摩擦抵抗を低減する方法として、例えば、特許文献１には分子量が１００万以上のポリエチレンオキシド等の水溶性高分子を固形分中に２０〜１００質量％含む塗料が提案されている。
また、特許文献２には、水溶性高分子、及び塗膜更新性を有する樹脂を含有することを特徴とする塗料組成物が提案されている。
【先行技術文献】
【特許文献】
【０００３】
【特許文献１】特開平１１−３４３４２７号公報
【特許文献２】特開２００１−３４２４３２号公報
【発明の概要】
【発明が解決しようとする課題】
【０００４】
特許文献１に記載の塗料は、塗膜内において親水性高分子が膨潤するため、水中において塗膜にクラックが生じたり、塗膜の崩壊が生じるという問題があった。また、特許文献２に記載の塗料は、塗膜の内部へ水が侵入しやすいため塗膜の表層における更新性が阻害されるという問題等があった。
このように、トムズ効果を利用した摩擦抵抗低減方法はこれまでに数多く検討されているが、実用上十分な性能を発揮しているとはいえず改善が望まれていた。【０００５】
本発明は前記従来の実情を鑑みてなされたものであって、水中を推進する構造物や水中に配置された構造物等において、該構造物の表面と水との間に生じる摩擦抵抗を十分に低減することができ、かつ安定性に優れる塗膜を形成することができる摩擦抵抗低減塗膜形成用の塗料組成物、及びこれを硬化させた摩擦抵抗低減塗膜を提供する。
また、本発明は、前記摩擦抵抗低減塗膜を基材上に有する塗膜付き基材、及びこの製造方法を提供する。
【課題を解決するための手段】
【０００６】
発明者らが前記課題を解決すべく鋭意検討を行ったところ、硬化性オルガノポリシロキサン及び親水性高分子を含む塗料組成物により形成された塗膜は、水との接触により生じる摩擦抵抗を十分に低減することができ、かつ安定性に優れていることを見出し、本発明を完成させた。
本発明の要旨は以下のとおりである。
［１］硬化性オルガノポリシロキサン（Ａ）と、重量平均分子量（Ｍｗ）が２００，０００以上であり、親水性合成高分子（Ｂ１）及び親水性天然物由来高分子（Ｂ２）から選ばれる１種以上の親水性高分子（Ｂ）とを含有する摩擦抵抗低減塗膜形成用の塗料組成物。
［２］前記親水性合成高分子（Ｂ１）が、１種の親水性基含有不飽和単量体に由来する構造単位を有する単独重合体、又は２種以上の親水性基含有不飽和単量体に由来する構造単位を有する共重合体である、前記［１］に記載の塗料組成物。
［３］前記親水性基含有不飽和単量体が、非イオン性基含有不飽和単量体、アニオン性基含有不飽和単量体、及びカチオン性基含有不飽和単量体から選ばれる１種以上である、前記［２］に記載の塗料組成物。
［４］前記親水性合成高分子（Ｂ１）がポリエチレンオキシドである、前記［１］に記載の塗料組成物。
［５］前記親水性天然物由来高分子（Ｂ２）が、グアーガム、タラガム、ローカストビーンガム、キサンタンガム、ウェランガム、ダイユータンガム、γ−ポリグルタミン酸及びその塩、ヒドロキシプロピルセルロース（ＨＰＣ）、ヒドロキシエチルメチルセルロース（ＨＥＭＣ）、ヒドロキシプロピルメチルセルロース（ＨＰＭＣ）、及びカルボキシメチルセルロース（ＣＭＣ）から選ばれる１種以上である、前記［１］〜［４］のいずれかに記載の塗料組成物。
［６］前記親水性合成高分子（Ｂ１）の重量平均分子量（Ｍｗ）が３，０００，０００以上である、前記［１］〜［５］のいずれかに記載の塗料組成物。
［７］前記親水性天然物由来高分子（Ｂ２）の重量平均分子量（Ｍｗ）が５００，０００以上である、前記［１］〜［６］のいずれかに記載の塗料組成物。
［８］塗料組成物中の前記硬化性オルガノポリシロキサン（Ａ）の含有量が３０〜７０質量％である、前記［１］〜［７］のいずれかに記載の塗料組成物。
［９］塗料組成物の固形分中の前記親水性高分子（Ｂ）の含有量が５〜４０質量％である、前記［１］〜［８］のいずれかに記載の塗料組成物。
［１０］更に、無機充填剤（Ｃ）を含有する、前記［１］〜［９］のいずれかに記載の塗料組成物。
［１１］前記無機充填剤（Ｃ）がシリカであり、該シリカを前記硬化性オルガノポリシロキサン（Ａ）との混練物として含有する、前記［１０］に記載の塗料組成物。
［１２］更に、シリコーンオイル（Ｄ）を含有する、前記［１］〜［１１］のいずれかに記載の塗料組成物。
［１３］更に、防汚剤（Ｅ）を含有する、前記［１］〜［１２］のいずれかに記載の塗料組成物。
［１４］前記［１］〜［１３］のいずれかに記載の塗料組成物を硬化させた摩擦抵抗低減塗膜。
［１５］前記［１４］に記載の摩擦抵抗低減塗膜を基材上に有する塗膜付き基材。
［１６］前記基材が船舶である、前記［１５］に記載の塗膜付き基材。
［１７］前記［１］〜［１３］のいずれかに記載の塗料組成物を基材に塗布又は含浸させることにより塗布体又は含浸体を得る工程（１）と、前記塗布体又は含浸体を硬化させる工程（２）とを有する塗膜付き基材の製造方法。
［１８］前記［１］〜［１３］のいずれかに記載の塗料組成物を用いて塗膜を形成する工程（ｉ）と、前記塗膜を基材に貼付する工程（ii）とを有する塗膜付き基材の製造方法。
【発明の効果】
【０００７】
本発明によれば、水中を推進する構造物や水中に配置された構造物等において、該構造物の表面と水との間に生じる摩擦抵抗を十分に低減することができ、かつ安定性に優れる塗膜を形成することができる摩擦抵抗低減塗膜形成用の塗料組成物、及びこれを硬化させた摩擦抵抗低減塗膜を提供することができる。
また、本発明によれば、前記摩擦抵抗低減塗膜を基材上に有する塗膜付き基材、及びこの製造方法を提供することができる。
【発明を実施するための形態】
【０００８】
［摩擦抵抗低減塗膜形成用の塗料組成物］
本発明の摩擦抵抗低減塗膜形成用の塗料組成物は、硬化性オルガノポリシロキサン（Ａ）と、重量平均分子量（Ｍｗ）が２００，０００以上であり、親水性合成高分子（Ｂ１）及び親水性天然物由来高分子（Ｂ２）から選ばれる１種以上の親水性高分子（Ｂ）とを含有するものである。
【０００９】
＜硬化性オルガノポリシロキサン（Ａ）＞
本発明においては、摩擦抵抗を低減させることを目的として、硬化性オルガノポリシロキサン（Ａ）を用いる。
本発明に用いる硬化性オルガノポリシロキサン（Ａ）としては、例えば、分子中に反応性基を有し、該反応性基が互いに反応するか、又は該反応性基と後述する有機ケイ素架橋剤（Ｆ）の反応性基とが反応することにより三次元架橋構造を形成して硬化するものが挙げられる。なお、前記反応性基の反応としては、例えば、縮合反応及び付加反応が挙げられ、縮合反応としては、脱アルコール反応、脱オキシム反応、及び脱アセトン反応等が挙げられる。
【００１０】
前記反応性基を有する硬化性オルガノポリシロキサン（Ａ）としては、硬化時にシリコーンゴムを形成するものが好ましく、例えば、下記式（Ｉ）で表される化合物が好ましい。
【００１１】
Ｒ１（３−ｒ）Ｒ２ｒＳｉ−Ｏ−（ＳｉＲ１２Ｏ）ｐ−ＳｉＲ１（３−ｒ）Ｒ２ｒ        （Ｉ）
（式（Ｉ）中、Ｒ１は、それぞれ独立に、水素原子、炭素原子数１〜１６のアルキル基、アルケニル基、アリール基、アラルキル基、又はハロゲン化アルキル基を示し、Ｒ２は、それぞれ独立に、ヒドロキシ基、又は加水分解性基を示す。また、ｒは１〜３の整数を示し、ｐは１０〜１０，０００を示す。）
【００１２】
式（Ｉ）中、Ｒ１は、それぞれ独立に、水素原子、炭素原子数１〜１６のアルキル基、アリール基、アラルキル基、アルコキシ基、又はハロゲン化アルキル基を示す。
Ｒ１における炭素原子数１〜１６のアルキル基としては、例えば、メチル基、エチル基、プロピル基、ブチル基、ペンチル基、ヘキシル基、及びヘプチル基等が挙げられる。
Ｒ１における炭素原子数１〜１６のアルケニル基としては、例えば、ビニル基、アリル基、プロペニル基、イソプロペニル基、ブテニル基、イソブテニル基、ペンテニル基、ヘプテニル基、ヘキセニル基、及びシクロヘキセニル基等が挙げられる。
【００１３】
Ｒ１における炭素原子数１〜１６のアリール基としては、炭素原子数６〜１６のアリール基が好ましく、例えば、フェニル基、トリル基、キシリル基、及びナフチル基等が挙げられる。
Ｒ１における炭素原子数１〜１６のアラルキル基としては、炭素原子数７〜１６のアラルキル基が好ましく、例えば、ベンジル基、２−フェニルエチル基、２−ナフチルエチル基、及びジフェニルメチル基等が挙げられる。
Ｒ１における炭素原子数１〜１６のハロゲン化アルキル基としては、例えば、前記アルキル基に含まれる水素原子の一部又は全部をフッ素原子、塩素原子、臭素原子、及びヨウ素原子等のハロゲン原子で置換して形成された基が挙げられる。
【００１４】
これらの中でも、式（Ｉ）におけるＲ1は、アルキル基、アルケニル基及びアリール基が好ましく、メチル基、エチル基、ビニル基及びフェニル基がより好ましく、メチル基及びビニル基が更に好ましい。
【００１５】
式（Ｉ）中、Ｒ２は、それぞれ独立に、ヒドロキシ基又は加水分解性基を示す。
【００１６】
Ｒ２における加水分解性基としては、例えば、オキシム基、アシルオキシ基、アルコキシ基、アルケニルオキシ基、アミノ基、アミド基、及びアミノオキシ基等が挙げられる。
Ｒ２におけるオキシム基としては、炭素原子数が１〜１０のオキシム基が好ましく、例えば、ジメチルケトオキシム、メチルエチルケトオキシム、ジエチルケトオキシム、及びメチルイソプロピルケトオキシム等が挙げられる。
Ｒ２におけるアシルオキシ基としては、炭素原子数が１〜１０の脂肪族系アシルオキシ基、又は炭素原子数６〜１２の芳香族系アシルオキシ基が好ましく、例えば、アセチルオキシ基、プロピオニルオキシ基、ブチロイルオキシ基、及びベンゾイルオキシ基等が挙げられる。
【００１７】
Ｒ２におけるアルコキシ基としては、炭素原子数が１〜１０のアルコキシ基が好ましい。なお、Ｒ２におけるアルコキシ基においては、１以上の炭素原子間に１個以上の酸素原子が存在していてもよい。
Ｒ２におけるアルコキシ基の具体例としては、メトキシ基、エトキシ基、プロポキシ基、ブトキシ基、メトキシエトキシ基、及びエトキシエトキシ基等が挙げられる。
Ｒ２におけるアルケニルオキシ基としては、炭素原子数３〜１０のアルケニルオキシ基が好ましく、例えば、イソプロペニルオキシ基、イソブテニルオキシ基、及び１−エチル−２−メチルビニルオキシ基等が挙げられる。
【００１８】
Ｒ２におけるアミノ基としては、炭素原子数１〜１０のアミノ基が好ましく、例えば、Ｎ−メチルアミノ基、Ｎ−エチルアミノ基、Ｎ−プロピルアミノ基、Ｎ−ブチルアミノ基、Ｎ，Ｎ−ジメチルアミノ基、Ｎ，Ｎ−ジエチルアミノ基、及びシクロヘキシルアミノ基等が挙げられる。
Ｒ２におけるアミド基としては、炭素原子数２〜１０のアミド基が好ましく、例えば、Ｎ−メチルアセトアミド基、Ｎ−エチルアセトアミド基、及びＮ−メチルベンズアミド基等が挙げられる。
Ｒ２におけるアミノオキシ基としては、炭素原子数２〜１０のアミノオキシ基が好ましく、例えば、Ｎ，Ｎ−ジメチルアミノオキシ基、及びＮ，Ｎ−ジエチルアミノオキシ基等が挙げられる。
【００１９】
これらの中でも、式（Ｉ）におけるＲ２は、ヒドロキシ基、オキシム基、及びアルコキシ基が好ましく、ヒドロキシ基、及びオキシム基がより好ましく、ヒドロキシ基、及び２−メチルエチルケトオキシム基が更に好ましい。
式（Ｉ）におけるＲ1及びＲ２の組み合わせとしては、Ｒ1がアルキル基、アルケニル基又はアリール基であり、Ｒ２がヒドロキシ基、オキシム基又はアルコキシ基であることが好ましく、Ｒ1がメチル基、エチル基、ビニル基又はフェニル基であり、Ｒ２がヒドロキシ基又はオキシム基であることがより好ましく、Ｒ1がメチル基又はビニル基であり、Ｒ２がヒドロキシ基又は２−メチルエチルケトオキシム基であることが更に好ましく、Ｒ1がメチル基であり、Ｒ２がヒドロキシ基であること、及びＲ1がビニル基であり、Ｒ２が２−メチルエチルケトオキシム基であることがより更に好ましい。
【００２０】
式（Ｉ）中、ｒは１〜３の整数を示す。
Ｒ２がヒドロキシ基である場合、ｒは好ましくは１であり、Ｒ２がヒドロキシ基以外の置換基である場合、ｒは好ましくは２である。
式（Ｉ）中、ｐは１０〜１０，０００を示し、好ましくは１００〜１，０００であり、下記重量平均分子量を満たすように適宜調整することができる。
【００２１】
硬化性オルガノポリシロキサン（Ａ）の重量平均分子量は、塗料組成物の製造時の作業性を向上させる観点、塗料組成物のスプレー霧化性、硬化性、及び形成された塗膜の強度を向上させる観点から、好ましくは５００以上、より好ましくは５，０００以上、更に好ましくは１０，０００以上、より更に好ましくは１５，０００以上、より更に好ましくは２０，０００以上であり、そして、好ましくは１，０００，０００以下、より好ましくは１００，０００以下、更に好ましくは５０，０００以下、より更に好ましくは４０，０００以下である。
【００２２】
また、硬化性オルガノポリシロキサン（Ａ）の２３℃における粘度は、塗料組成物の製造時の作業性を向上させる観点、塗料組成物のスプレー霧化性、硬化性、及び形成された塗膜の強度を向上させる観点から、好ましくは２０ｍＰａ・ｓ以上、より好ましくは１００ｍＰａ・ｓ以上、更に好ましくは５００ｍＰａ・ｓ以上であり、そして、好ましくは１００，０００ｍＰａ・ｓ以下、より好ましくは１０，０００ｍＰａ・ｓ以下、更に好ましくは５，０００ｍＰａ・ｓ以下である。
なお、本明細書において硬化性オルガノポリシロキサン（Ａ）の２３℃における粘度は、Ｂ型回転粘度計により測定した粘度を指す。
【００２３】
塗料組成物中の硬化性オルガノポリシロキサン（Ａ）の含有量は、塗膜強度を向上させる観点から、好ましくは１０質量％以上、より好ましくは２０質量％以上、更に好ましくは３０質量％以上、より更に好ましくは３２質量％以上であり、そして、好ましくは９０質量％以下、より好ましくは８０質量％以下、更に好ましくは７０質量％以下、より更に好ましく６５質量％以下、より更に好ましくは６０質量％以下である。
【００２４】
硬化性オルガノポリシロキサン（Ａ）としては市販されているものを使用することができる。市販品としては、例えば、ＧＥＬＥＳＴ社製「ＤＭＳ−Ｓ３５」、及び信越化学工業株式会社製「ＫＥ−４４５」等が挙げられる。また、硬化性オルガノポリシロキサン（Ａ）としては、特開２００１−１３９８１６号公報に記載のものを用いることもできる。
【００２５】
＜親水性高分子（Ｂ）＞
本発明においては、摩擦抵抗を低減することを目的として、重量平均分子量（Ｍｗ）が２００，０００以上であり、親水性合成高分子（Ｂ１）及び親水性天然物由来高分子（Ｂ２）から選ばれる１種以上の親水性高分子（Ｂ）を用いる。
本発明においては、硬化性オルガノポリシロキサン（Ａ）と親水性高分子（Ｂ）とを併用しているため、水中における親水性高分子（Ｂ）が両者の極性の違いにより塗膜内部から塗膜表面に移行し、塗膜近傍における乱流渦の発達を抑制することができ、結果として水中における摩擦抵抗が低減すると推察される。
なお、本発明における「親水性高分子」とは、分子中にヒドロキシ基、アミノ基、アミド基、アルコキシ基、エーテル基（アルキレンオキサイドユニットを含む。）、カルボキシ基、エステル基、スルホン酸基、及び４級アンモニウム塩基等の親水性基を１個以上有する高分子化合物を指す。
【００２６】
本発明における親水性高分子（Ｂ）は、親水性合成高分子（Ｂ１）及び親水性天然物由来高分子（Ｂ２）から選ばれる１種以上である。
〔親水性合成高分子（Ｂ１）〕
親水性合成高分子（Ｂ１）としては、例えば、親水性基含有ビニル系高分子、ポリアルキレンオキシド、及びポリエステル系高分子等が挙げられ、これらの中でも、親水性基含有ビニル系高分子、及びポリアルキレンオキシドが好ましい。これらの親水性合成高分子（Ｂ１）は、単独でも、２種以上を組み合わせて用いてもよい。
【００２７】
（親水性基含有ビニル系高分子）
親水性基含有ビニル系高分子は、例えば、少なくとも１個以上の親水性基を含有する親水性基含有不飽和単量体に由来する構造単位を有する重合体が挙げられる。
親水性基含有不飽和単量体としては、例えば、非イオン性基含有不飽和単量体、アニオン性基含有不飽和単量体、及びカチオン性基含有不飽和単量体等が挙げられる。
【００２８】
非イオン性基含有不飽和単量体としては、（メタ）アクリルアミド、ヒドロキシエチル（メタ）アクリレート、ポリエチレングリコールモノ（メタ）アクリレート、及びメトキシポリエチレングリコールモノ（メタ）アクリレート等のヒドロキシ基、アミド基又はエーテル基含有（メタ）アクリレート等が挙げられる。
なお、本明細書における「（メタ）アクリルアミド」とは、「アクリルアミド又はメタクリルアミド」を意味する表記であり、他の類似の表記も同様の意味である。
【００２９】
アニオン性基含有不飽和単量体としては、（メタ）アクリル酸、マレイン酸、無水マレイン酸、イタコン酸、及びクロトン酸等のカルボキシ基含有不飽和単量体、スチレンスルホン酸、３−（メタクリロイルオキシ）プロパンスルホン酸、及びアクリルアミドプロパンスルホン酸等のスルホン酸基含有不飽和単量体が挙げられる。
これらのアニオン性基含有不飽和単量体は、部分的に、又は完全に中和して使用してもよい。なお、中和は単量体のまま行ってもよく、重合体とした後に中和してもよい。
中和に使用する塩基としては、例えば、水酸化カリウム、及び水酸化ナトリウム等のアルカリ金属水酸化物、アンモニア、トリエタノールアミン、及びトリメチルアミン等のアミン化合物が挙げられる。
【００３０】
カチオン性不飽和単量体としては、アミノ基含有不飽和単量体及び４級アンモニウム塩基含有不飽和単量体から選ばれる１種以上が挙げられる。
アミノ基含有不飽和単量体としては、Ｎ，Ｎ−ジメチルアミノエチル（メタ）アクリレート、Ｎ，Ｎ−ジエチルアミノエチル（メタ）アクリレート、Ｎ，Ｎ−ジメチルアミノプロピル（メタ）アクリレート、Ｎ，Ｎ−ジエチルアミノプロピル（メタ）アクリレート、Ｎ，Ｎ−ジメチルアミノエチル（メタ）アクリルアミド、Ｎ，Ｎ−ジエチルアミノエチル（メタ）アクリルアミド、Ｎ，Ｎ−ジメチルアミノプロピル（メタ）アクリルアミド、Ｎ，Ｎ−ジエチルアミノプロピル（メタ）アクリルアミド、２−ビニルピリジン、４−ビニルピリジン及びこれらをＨ＋Ｘ−で表される酸で中和した構造が挙げられる。
また、４級アンモニウム塩基含有不飽和単量体としては、Ｘ−を対イオンに持つ（メタ）アクリロイルオキシエチルトリメチルアンモニウム、（メタ）アクリロイルオキシプロピルトリメチルアンモニウム、（メタ）アクリロイルアミノエチルトリメチルアンモニウム、（メタ）アクリロイルアミノプロピルトリメチルアンモニウム、ジアリルジメチルアンモニウム、１−エチル−４−ビニルピリジニウム、及び１，２−ジメチル−５−ビニルピリジニウム等が挙げられる。
Ｘ−は、アニオンを示し、ハロゲン化物イオンが好ましく、塩化物イオンがより好ましい。
【００３１】
本発明における親水性合成高分子（Ｂ１）は、１種の親水性基含有不飽和単量体に由来する構造単位を有する単独重合体であってもよく、また、２種以上の親水性基含有不飽和単量体に由来する構造単位を有する共重合体であってもよい。
本発明における親水性基含有不飽和単量体としては、非イオン性基含有不飽和単量体、アニオン性基含有不飽和単量体、及びカチオン性基含有不飽和単量体から選ばれる１種以上が好ましく、非イオン性基含有不飽和単量体及びアニオン性基含有不飽和単量体から選ばれる１種以上がより好ましく、アクリルアミド、並びにアクリル酸及びその塩から選ばれる１種以上が更に好ましい。
なお、本発明において「非イオン性基含有不飽和単量体、アニオン性基含有不飽和単量体、及びカチオン性基含有不飽和単量体から選ばれる１種以上」とは、例えば、「非イオン性基含有不飽和単量体から選ばれる１種以上」、「アニオン性基含有不飽和単量体から選ばれる１種以上」及び「カチオン性基含有不飽和単量体から選ばれる１種以上」を意味すると共に、「非イオン性基含有不飽和単量体から選ばれる１種以上、及びアニオン性基含有不飽和単量体から選ばれる１種以上の混合物」や「非イオン性基含有不飽和単量体から選ばれる１種以上、及びカチオン性基含有不飽和単量体から選ばれる１種以上の混合物」等も意味する。
【００３２】
親水性高分子（Ｂ）が非イオン性基含有不飽和単量体及びアニオン性基含有不飽和単量体の共重合体である場合、アニオン性基含有不飽和単量体に対する非イオン性基含有不飽和単量体の質量比［非イオン性／アニオン性］は、好ましくは４０／６０〜９０／１０、より好ましくは５０／５０〜８０／２０、更に好ましくは５５／４５〜７５／２５である。なお、前記質量比［非イオン性／アニオン性］は、共重合体を製造する際の単量体の仕込み比から算出することができる。
【００３３】
更に、親水性合成高分子（Ｂ１）は、親水性基含有不飽和単量体と、それ以外のその他の単量体との共重合体であってもよい。
その他の単量体としては、例えば、スチレン、２−メチルスチレン、３−メチルスチレン、４−メチルスチレン、２，４−ジメチルスチレン、４−ｔｅｒｔ−ブチルスチレン、及び５−ｔｅｒｔ−ブチル−２−メチルスチレン等の芳香族ビニル等が挙げられる。
また、（メタ）アクリル酸メチル、（メタ）アクリル酸エチル、（メタ）アクリル酸プロピル、（メタ）アクリル酸ブチル、（メタ）アクリル酸ペンチル、（メタ）アクリル酸２−エチルヘキシル、（メタ）アクリル酸イソオクチル、及び（メタ）アクリル酸ｎ−オクチル等の（メタ）アクリル酸アルキルエステルが挙げられる。
親水性合成高分子（Ｂ１）がその他の単量体に由来する構成単位を含有する場合、その含有量は、好ましくは３０質量％以下、より好ましくは２０質量％以下、更に好ましくは１０質量％以下である。
【００３４】
（ポリアルキレンオキシド）
親水性合成高分子（Ｂ１）として用いるポリアルキレンオキシドとしては、例えば、ポリエチレンオキシド（ＰＥＯ）、及びポリエチレンオキシド−ポリプロピレンオキシド共重合体（ＰＥＯ−ＰＰＯ）が挙げられ、これらの中でも、ポリエチレンオキシドが好ましい。
【００３５】
親水性合成高分子（Ｂ１）としては、市販されているものを使用することができる。市販品としては、例えば、Polyscience,Inc.製「ポリアクリルアミド」、「ポリ（アクリルアミド−アクリル酸）共重合体」、住友精化株式会社製「ＰＥＯ１８」（ＰＥＯ）、及び明成化学工業株式会社製「アルコックスＥＰ−１０」（ＰＥＯ−ＰＰＯ）、「アルコックスＥＰ−２０」（ＰＥＯ−ＰＰＯ）等が挙げられる。
【００３６】
〔親水性天然物由来高分子（Ｂ２）〕
本発明における親水性天然物由来高分子（Ｂ２）は、動植物に由来する高分子、又はこれらの高分子を化学修飾して得られたものを指す。
親水性天然物由来高分子（Ｂ２）としては、例えば、フェヌグリークガム、グアーガム、タラガム、ローカストビーンガム（カロブビーンガム）、デンプン、プルラン、セルロース、キシロース、キチン、キトサン、アラビアガム、カラヤガム、トラガカントガム、アルギン酸又はその塩、カラギーナン（κ、ι、λ型）、寒天、キサンタンガム、ウェランガム、ダイユータンガム、ジェランガム、サクシノグリカン、カードラン、ヒアルロン酸、デキストラン、γ−ポリグルタミン酸又はその塩、ケラチン、絹、核酸、メチルセルロース（ＭＣ）等のアルキルセルロース、ヒドロキシエチルセルロース（ＨＥＣ）、及びヒドロキシプロピルセルロース（ＨＰＣ）等のヒドロキシアルキルセルロース、ヒドロキシエチルメチルセルロース（ＨＥＭＣ）、及びヒドロキシプロピルメチルセルロース（ＨＰＭＣ）等のヒドロキシアルキル（アルキル）セルロース、カルボキシメチルセルロース（ＣＭＣ）、カチオン化セルロース、疏水化セルロース、可溶化デンプン、カルボキシメチルデンプン、及びアルギン酸プロピレングリコールエステル等が挙げられる。これらの親水性天然物由来高分子（Ｂ２）は、単独でも、２種以上を組み合わせて用いてもよい。
【００３７】
これらの中でも、グアーガム、タラガム、ローカストビーンガム、デンプン、アルギン酸又はその塩、キサンタンガム、ウェランガム、ダイユータンガム、ジェランガム、サクシノグリカン、γ−ポリグルタミン酸又はその塩、ヒドロキシプロピルセルロース（ＨＰＣ）、ヒドロキシエチルメチルセルロース（ＨＥＭＣ）、ヒドロキシプロピルメチルセルロース（ＨＰＭＣ）、及びカルボキシメチルセルロース（ＣＭＣ）が好ましく、グアーガム、タラガム、ローカストビーンガム、キサンタンガム、ウェランガム、ダイユータンガム、γ−ポリグルタミン酸又はその塩、ヒドロキシプロピルセルロース（ＨＰＣ）、ヒドロキシエチルメチルセルロース（ＨＥＭＣ）、ヒドロキシプロピルメチルセルロース（ＨＰＭＣ）、及びカルボキシメチルセルロース（ＣＭＣ）がより好ましく、グアーガム、キサンタンガム、ダイユータンガム、ヒドロキシエチルメチルセルロース（ＨＥＭＣ）、及びヒドロキシプロピルメチルセルロース（ＨＰＭＣ）が更に好ましい。
【００３８】
親水性高分子（Ｂ）は、２３℃において固体又は液体のいずれであってもよいが、２３℃において固体であるものが好ましい。
親水性高分子（Ｂ）が２３℃において固体である場合、その平均粒子径は、塗料組成物の製造時の作業性、塗装作業性、及び得られる塗膜の平滑性を向上させる観点から、好ましくは０．０１μｍ以上、より好ましくは０．１μｍ以上であり、そして、好ましくは２００μｍ以下、より好ましくは１００μｍ以下、更に好ましくは５０μｍ以下である。なお、親水性高分子（Ｂ）の平均粒子径は５０％径（メディアン径）を指し、実施例に記載の方法で測定することができる。
本発明に用いる親水性高分子（Ｂ）の平均粒子径は、塗料組成物への配合前及び塗料組成物中のいずれにおいても前記平均粒子径を有することが好ましい。すなわち、親水性高分子（Ｂ）は、塗料組成物の粘度の向上を抑制する観点から、硬化性オルガノポリシロキサン（Ａ）への溶解性が低いか又は溶解性を有しないことが好ましい。
【００３９】
親水性高分子（Ｂ）の重量平均分子量（Ｍｗ）は、摩擦抵抗を低減する観点から、２００，０００以上であり、好ましくは５００，０００以上、より好ましくは１，０００，０００以上、更に好ましくは２，５００，０００以上であり、そして、好ましくは１００，０００，０００以下、より好ましくは２０，０００，０００以下、更に好ましくは１５，０００，０００以下、より更に好ましくは１２，０００，０００以下である。
なお、本明細書において「重量平均分子量」、後述する「数平均分子量」、及び「Ｚ平均分子量」とは、ゲルパーミエーションクロマトグラフィー（ＧＰＣ）により測定したものを指す。
【００４０】
特に親水性合成高分子（Ｂ１）の重量平均分子量（Ｍｗ）は、摩擦抵抗を低減する観点から、２００，０００以上であり、好ましくは５００，０００以上、より好ましくは１，０００，０００以上、更に好ましくは３，０００，０００以上、より更に好ましくは３，５００，０００以上、より更に好ましくは４，０００，０００以上であり、そして、好ましくは１００，０００，０００以下、より好ましくは２０，０００，０００以下、更に好ましくは１５，０００，０００以下、より更に好ましくは１２，０００，０００以下である。
【００４１】
また親水性天然物由来高分子（Ｂ２）の重量平均分子量（Ｍｗ）は、摩擦抵抗を低減する観点から、２００，０００以上であり、好ましくは５００，０００以上、より好ましくは６００，０００以上、更に好ましくは７００，０００以上であり、そして、好ましくは１００，０００，０００以下、より好ましくは３０，０００，０００以下、更に好ましくは２５，０００，０００以下である。
【００４２】
親水性高分子（Ｂ）の数平均分子量（Ｍｎ）に対する重量平均分子量（Ｍｗ）の比［Ｍｗ／Ｍｎ］は通常１〜１０であることが好ましく、親水性高分子（Ｂ）の数平均分子量（Ｍｎ）は、摩擦抵抗を低減する観点から、好ましくは２０，０００以上、より好ましくは１００，０００以上、更に好ましくは３００，０００以上、より更に好ましくは５００，０００以上、より更に好ましくは１，０００，０００以上、より更に好ましくは２，０００，０００以上、より更に好ましくは３，０００，０００以上であり、そして、好ましくは１００，０００，０００以下、より好ましくは５０，０００，０００以下、更に好ましくは２０，０００，０００以下、より更に好ましくは１０，０００，０００以下、より更に好ましくは８，０００，０００以下である。
【００４３】
親水性高分子（Ｂ）の重量平均分子量（Ｍｗ）に対するＺ平均分子量（Ｍｚ）の比［Ｍｚ／Ｍｗ］は通常１〜１０であることが好ましく、親水性高分子（Ｂ）のＺ平均分子量（Ｍｚ）は、摩擦抵抗を低減する観点から、好ましくは３００，０００以上、より好ましくは１，０００，０００以上、更に好ましくは２，０００，０００以上であり、そして、好ましくは１，０００，０００，０００以下、より好ましくは５００，０００，０００以下、更に好ましくは２５０，０００，０００以下、より更に好ましくは１００，０００，０００以下、より更に好ましくは５０，０００，０００以下、より更に好ましくは２５，０００，０００以下である。
【００４４】
親水性高分子（Ｂ）の粘度平均分子量（Ｍｖ）は、摩擦抵抗を低減する観点から、好ましくは１００，０００以上、より好ましくは１，０００，０００以上であり、そして、好ましくは１００，０００，０００以下である。
なお、本明細書において「粘度平均分子量（Ｍｖ）」はＪＩＳ−Ｋ−２２８３やＪＩＳ−Ｚ−８８０３に規定された粘度法を用い、ＪＩＳ-Ｋ-７３６７に準拠して測定した値を指す。
親水性高分子（Ｂ）は、塗料組成物中、塗膜中、又は水中で会合体を形成していてもよく、この会合体の分子量が前述の範囲内であればよい。
【００４５】
塗料組成物中の親水性高分子（Ｂ）の含有量は、好ましくは０．３質量％以上、より好ましくは１質量％以上、更に好ましくは３質量％以上であり、そして、好ましくは７０質量％以下、より好ましくは４０質量％以下、更に好ましくは３０質量％以下、より更に好ましくは２５質量％以下である。
【００４６】
塗料組成物の固形分中の親水性高分子（Ｂ）の含有量は、摩擦抵抗を低減する観点、及び塗膜強度を向上させる観点から、好ましくは１質量％以上、より好ましくは２質量％以上、更に好ましくは５質量％以上、より更に好ましくは７質量％以上であり、そして、好ましくは８０質量％以下、より好ましくは６０質量％以下、更に好ましくは４０質量％以下、より更に好ましくは３５質量％以下である。
なお、本明細書において「塗料組成物の固形分」とは、後述する有機溶剤（Ｋ）及び各成分に溶剤として含まれる揮発成分を除いた成分を指し、「塗料組成物の固形分中の含有量」は、塗料組成物を１２５℃の熱風乾燥機中で１時間乾燥させて得られた固形分中の含有量として算出することができる。
【００４７】
＜任意成分＞
本発明の摩擦抵抗低減塗膜形成用の塗料組成物は、硬化性オルガノポリシロキサン（Ａ）及び親水性高分子（Ｂ）の他に、必要に応じて、無機充填剤（Ｃ）、シリコーンオイル（Ｄ）、防汚剤（Ｅ）、有機ケイ素架橋剤（Ｆ）、硬化触媒（Ｇ）、脱水剤（Ｈ）、着色顔料（Ｉ）、体質顔料（Ｊ）、有機溶剤（Ｋ）、タレ止め−沈降防止剤（Ｌ）、シランカップリング剤（Ｍ）、その他の塗膜形成成分（Ｎ）、難燃剤（Ｏ）、及び熱伝導改良剤（Ｐ）等を含有していてもよい。
【００４８】
〔無機充填剤（Ｃ）〕
本発明においては、塗料組成物の流動性、及びチクソトロピー性を向上させることを目的として、無機充填剤（Ｃ）を含有してもよい。
本発明の塗料組成物が無機充填剤（Ｃ）を含有する場合、前述のとおり塗料組成物の流動性、及びチクソトロピー性が良好になり、垂直塗装面等に対しても充分な厚みの塗膜を少ない塗装回数で形成できる。更に得られた塗膜の硬さ、引張強さ、及び伸び等の物性がバランス良く向上する。
【００４９】
無機充填剤（Ｃ）としては、例えば、シリカ、マイカ、炭酸カルシウム、炭酸アルミニウム、酸化アルミニウム、酸化チタン、水酸化アルミニウム、ケイ酸アルミニウム、ケイ酸マグネシウム、及びガラス短繊維等が挙げられる。これらの無機充填剤（Ｃ）は、単独でも、２種以上を組み合わせて用いてもよい。
これらの中でも、無機充填剤（Ｃ）としては、塗膜の硬さ、引張強さ、及び伸び等の物性をバランス良く向上させる観点からシリカが好ましい。
【００５０】
シリカとしては、例えば、湿式法シリカ（水和シリカ）、乾式法シリカ（フュームドシリカ、無水シリカ）等の親水性シリカ（表面未処理シリカ）を用いることができる。また、前記シリカの表面を疎水処理した疎水性シリカ、具体的には、疎水性湿式シリカ、疎水性フュームドシリカ等を用いることもできる。これらのシリカは、単独でも、２種以上を組み合わせて用いてもよい。
【００５１】
前記湿式法シリカに特に制限はないが、例えば、吸着水分含量が４〜８質量％、嵩密度が２００〜３００ｇ／Ｌ、１次粒子径が１０〜３０μｍ、比表面積（ＢＥＴ表面積）が１０ｍ2／ｇ以上の湿式法シリカが好ましい。
また、前記乾式法シリカに特に制限はないが、例えば、水分含量が１.５質量％以下、嵩密度が５０〜１００ｇ／Ｌ、１次粒子径が８〜２０μｍ、比表面積が１０ｍ２／ｇ以上の乾式法シリカが好ましい。
【００５２】
前記疎水性フュームドシリカとしては、乾式法シリカをメチルトリクロロシラン、ジメチルジクロロシラン、ヘキサメチルジシラザン、ヘキサメチルシクロトリシロキサン、及びオクタメチルシクロテトラシロキサン等の有機ケイ素化合物で表面処理したものが挙げられる。疎水性フュームドシリカは経時的な水分吸着が少なく、水分含量が通常０.３質量％以下、多くの場合０.１〜０.２質量％である。
前記疎水性フュームドシリカに特に制限はないが、例えば、１次粒子径が５〜５０μｍ、嵩密度が５０〜１００ｇ／Ｌ、比表面積が１０ｍ2／ｇ以上の疎水性フュームドシリカが好ましい。なお、疎水性フュームドシリカについて後述する加熱処理を行った場合、熱処理後の疎水性フュームドシリカの表面に吸着している水分が低下する場合がある。その場合の疎水性フュームドシリカの水分含量は通常０.２質量％以下、好ましくは０.１質量％以下、より好ましくは０.０５〜０.１質量％である。
【００５３】
シリカとしては市販されているものを使用することができる。市販品としては、例えば、日本アエロジル株式会社製「Ｒ９７４」及び「ＲＸ２００」等が挙げられる。また、シリカとしては、特開２００１−１３９８１６号公報に記載のものを用いることもできる。
【００５４】
シリカは、硬化性オルガノポリシロキサン（Ａ）と共に予め加熱処理した熱処理物としてもよい。シリカと硬化性オルガノポリシロキサン（Ａ）の一部又は全部とを予め加熱処理することにより両成分の親和性が向上し、シリカの凝集を抑制する等の効果を得ることができる。
シリカと硬化性オルガノポリシロキサン（Ａ）とを加熱処理する方法としては、例えば、常圧下又は減圧下において、好ましくは１００℃以上、配合成分の分解温度以下、より好ましくは１００〜３００℃、更に好ましくは１４０〜２００℃で、通常３〜３０時間処理する方法が挙げられる。
【００５５】
また、シリカは、硬化性オルガノポリシロキサン（Ａ）と共に混練した混練物として塗料組成物に配合してもよい。硬化性オルガノポリシロキサン（Ａ）とシリカとを混練した混練物を用いることにより、塗料組成物の粘度の向上を抑制することができる。
シリカと硬化性オルガノポリシロキサン（Ａ）との混練物を製造する方法としては、例えば、特開２００４−１８２９０８号公報に記載のような方法を挙げることができる。
シリカと硬化性オルガノポリシロキサン（Ａ）との混練物の２３℃における粘度は、塗料組成物の製造時の作業性を向上させる観点、塗料組成物のスプレー霧化性、硬化性、及び形成された塗膜の強度を向上させる観点から、好ましくは１Ｐａ・ｓ以上、より好ましくは３Ｐａ・ｓ以上であり、そして、好ましくは２，０００Ｐａ・ｓ以下、より好ましくは１，２００Ｐａ・ｓ以下である。
なお、本明細書においてシリカと硬化性オルガノポリシロキサン（Ａ）との混練物の２３℃における粘度は、Ｂ型回転粘度計により測定した粘度を指す。
【００５６】
本発明の塗料組成物が無機充填剤（Ｃ）を含有する場合、硬化性オルガノポリシロキサン（Ａ）１００質量部に対する無機充填剤（Ｃ）の量は、塗料組成物のチクソトロピー性を向上させる観点、及び塗膜強度や塗膜硬度を向上させる観点から、好ましくは０．５質量部以上、より好ましくは１質量部以上、更に好ましくは２質量部以上、より更に好ましくは３質量部以上、より更に好ましくは４質量部以上、より更に好ましくは５質量部以上、より更に好ましくは６質量部以上、より更に好ましくは７質量部以上であり、塗料組成物の粘度の向上を抑制する観点から、好ましくは１００質量部以下、より好ましくは５０質量部以下、更に好ましくは２０質量部以下である。
【００５７】
〔シリコーンオイル（Ｄ）〕
本発明においては、摩擦抵抗を低減することを目的としてシリコーンオイル（Ｄ）を用いてもよい。
シリコーンオイル（Ｄ）としては、下記式（II）で表されるシリコーンオイルが好ましい。
【００５８】
Ｒ３−（ＳｉＲ３２−Ｏ）ｌ−（ＳｉＲ３２−（Ｒ４Ｏ）ｍ）ｎ−Ｒ３          （II）
（式（II）中、Ｒ３は、それぞれ独立に、鎖中にヘテロ原子を有していてもよい炭素原子数１〜２０のアルキル基、アルケニル基、アリール基又はハロゲン化アルキル基を示し、Ｒ４は、アミノ基、エーテル基、チオエーテル基、エステル基、又はアミド基が介在してよい炭素原子数１〜２０の二価炭化水素基を示す。ｌは１０〜１，０００の整数を示し、ｍは０又は１以上の整数を示し、ｎは１以上の整数を示す。）
【００５９】
シリコーンオイル（Ｄ）の２３℃における粘度は、塗料組成物の製造時の作業性を向上させる観点、塗料組成物のスプレー霧化性、硬化性、及び形成された塗膜の強度を向上させる観点から、好ましくは１０ｍＰａ・ｓ以上、より好ましくは２０ｍＰａ・ｓ以上、更に好ましくは４０ｍＰａ・ｓ以上、より更に好ましくは６０ｍＰａ・ｓ以上、より更に好ましくは８０ｍＰａ・ｓ以上であり、そして、好ましくは１０，０００ｍＰａ・ｓ以下、より好ましくは５，０００ｍＰａ・ｓ以下、更に好ましくは４，０００ｍＰａ・ｓ以下である。
なお、本明細書においてシリコーンオイル（Ｄ）の２３℃における粘度は、Ｂ型回転粘度計により測定した粘度を指す。
【００６０】
本発明の塗料組成物がシリコーンオイル（Ｄ）を含有する場合、親水性高分子（Ｂ）１００質量部に対するシリコーンオイル（Ｄ）の量は、摩擦抵抗を低減させる観点から、好ましくは０．１質量部以上、より好ましくは１０質量部以上、更に好ましくは２０質量部以上、より更に好ましくは２５質量部以上であり、そして、好ましくは１，０００質量部以下、より好ましくは１００質量部以下、更に好ましくは７０質量部以下、より更に好ましくは５０質量部以下、より更に好ましくは４０質量部以下である。
【００６１】
シリコーンオイル（Ｄ）は、市販されているものを使用することができる。市販品としては、例えば、東レ・ダウコーニング株式会社製「ＦＺ−２１６０」、信越化学工業株式会社製「Ｘ−２２−４２７２」等が挙げられる。
【００６２】
〔防汚剤（Ｅ）〕
本発明においては、塗膜の耐汚染性を向上させることを目的として、防汚剤（Ｅ）を用いてもよい。
防汚剤（Ｅ）としては、例えば、亜酸化銅、ロダン銅、銅、銅ピリチオン、亜鉛ピリチオン、４−ブロモ−２−（４−クロロフェニル）−５−（トリフルオロメチル）−１Ｈ−ピロール−３−カルボニトリル、４，５−ジクロロ−２−ｎ−オクチル−４−イソチアゾリン−３−オン、ボラン−窒素系塩基付加物（ピリジントリフェニルボラン、及び４−イソプロピルピリジンジフェニルメチルボラン等）、（±）−４−［１−（２，３−ジメチルフェニル）エチル］−１Ｈ−イミダゾール、Ｎ，Ｎ−ジメチル−Ｎ’−（３，４−ジクロロフェニル）尿素、Ｎ−（２，４，６−トリクロロフェニル）マレイミド、２−メチルチオ−４−ｔｅｒｔ−ブチルアミノ−６−シクロプロピルアミノ−１，３，５−トリアジン、２，４，５，６−テトラクロロイソフタロニトリル、ビスジメチルジチオカルバモイルジンクエチレンビスジチオカーバメート、クロロメチル−ｎ−オクチルジスルフィド、Ｎ，Ｎ−ジメチル−Ｎ'−フェニル−（Ｎ'−フルオロジクロロメチルチオ）スルファミド、テトラアルキルチウラムジスルフィド、ジンクジメチルジチオカーバメート、ジンクエチレンビスジチオカーバメート、２，３−ジクロロ−Ｎ−（２'，６'−ジエチルフェニル）マレイミド、及び２，３−ジクロロ−Ｎ−（２'−エチル−６'−メチルフェニル）マレイミド等が挙げられる。これらの防汚剤（Ｅ）は、単独でも、２種以上を組み合わせて用いてもよい。
これらの中でも、亜酸化銅、ロダン銅、銅、銅ピリチオン、亜鉛ピリチオン、４−ブロモ−２−（４−クロロフェニル）−５−（トリフルオロメチル）−１Ｈ−ピロール−３−カルボニトリル、４，５−ジクロロ−２−ｎ−オクチル−４−イソチアゾリン−３−オン、ボラン−窒素系塩基付加物（ピリジントリフェニルボラン、及び４−イソプロピルピリジンジフェニルメチルボラン等）が好ましく、銅ピリチオンがより好ましい。
【００６３】
本発明の塗料組成物が防汚剤（Ｅ）を含有する場合、塗料組成物の固形分中の防汚剤（Ｅ）の含有量は、塗膜の耐汚染性を向上させる観点から、好ましくは０．０５〜５０質量％、より好ましくは１〜３０質量％である。
【００６４】
〔有機ケイ素架橋剤（Ｆ）〕
本発明においては、摩擦抵抗低減塗膜の硬化性及び膜強度を向上させることを目的として、有機ケイ素架橋剤（Ｆ）を用いてもよい。
有機ケイ素架橋剤（Ｆ）は、下記式（III）で表される化合物及び又はその部分加水分解縮合物であることが好ましい。
Ｒ５ｄＳｉＹ（４−ｄ）          （III）
（式（III）中、Ｒ５は、それぞれ独立に、炭素原子数１〜６の炭化水素基を示し、Ｙは、それぞれ独立に、加水分解性基を示し、ｄは０〜２の整数を示す。）
【００６５】
式（III）中、Ｒ５は、それぞれ独立に、炭素原子数１〜６の炭化水素基を示す。Ｒ５における、炭素原子数１〜６の炭化水素基の具体例としては、メチル基、エチル基、プロピル基等の直鎖状又は分枝状アルキル基、シクロヘキシル基等の環状アルキル基、ビニル基等のアルケニル基、又はフェニル基等のアリール基が挙げられる。これらの中でも、メチル基、及びエチル基が好ましい。
式（III）において、Ｙは、それぞれ独立に、加水分解性基を示す。Ｙにおける、加水分解性基としては、式（I）において例示した加水分解性基が挙げられる。これらの中でも、アルコキシ基及びオキシム基が好ましく、メトキシ基、及びエトキシ基が好ましい。
ｄは０〜２の整数を示し、摩擦抵抗低減塗膜の硬化性及び膜強度を向上させる観点から、０が好ましい。
【００６６】
有機ケイ素架橋剤（Ｆ）としては、市販されているものを使用することができる。市販品として、例えば、テトラエチルオルトシリケートとしてはコルコート社製「エチルシリケート２８」、及び多摩化学工業株式会社製「正珪酸エチル」が挙げられる。テトラエチルオルトシリケートの部分加水分解縮合物としては、多摩化学工業株式会社製「シリケート４０」、及び旭化成ワッカーシリコーン株式会社製「ＴＥＳ４０ＷＮ」が挙げられる。アルキルトリアルコキシシランとしては、信越化学工業株式会社製「ＫＢＭ−１３」等が挙げられる。
【００６７】
本発明の塗料組成物が有機ケイ素架橋剤（Ｆ）を含有する場合、塗料組成物の固形分中の有機ケイ素架橋剤（Ｆ）の含有量は、塗料組成物の硬化速度を調整する観点、及び塗膜強度を向上させる観点から、好ましくは０．２〜２０質量％、より好ましくは０．４〜１０質量％である。
【００６８】
〔硬化触媒（Ｇ）〕
本発明においては、塗膜の硬化速度を向上させ、塗膜強度を向上させることを目的として硬化触媒（Ｇ）を用いてもよい。
硬化触媒（Ｇ）としては、例えば、特開平４−１０６１５６号公報に記載された硬化触媒を挙げることができる。
具体的には、ナフテン酸錫、及びオレイン酸錫等のカルボン酸錫類；
ジブチル錫ジアセテート、ジブチル錫アセトアセトネート、ジブチル錫ジラウレート、ジブチル錫ジオレート、ジブチル錫オキサイド、ジブチル錫ジメトキシド、ジブチル錫ジペントエート、ジブチル錫ジオクトエート、ジブチル錫ジネオデカノエート、ジオクチル錫ジネオデカノエート、ビス（ジブチルスズラウレート）オキサイド、ジブチルビス（トリエトキシシロキシ）錫、ビス（ジブチルスズアセテート）オキサイド、ジブチル錫ビス（エチルマレート）及びジオクチル錫ビス（エチルマレート）等の錫化合物類；
テトライソプロポキシチタン、テトラ−Ｎ−ブトキシチタン、テトラキス（２−エチルヘキソキシ）チタン、ジプロポキシビス（アセチルアセトナト）チタン、及びチタニウムイソプロポキシオクチルグリコール等のチタン酸エステル類又はチタンキレート化合物；
ナフテン酸亜鉛、ステアリン酸亜鉛、亜鉛−２−エチルオクトエート、鉄−２−エチルヘキソエート、コバルト−２−エチルヘキソエート、マンガン−２−エチルヘキソエート、ナフテン酸コバルト、及びアルコキシアルミニウム化合物等の有機金属化合物類；
酢酸カリウム、酢酸ナトリウム、及びシュウ酸リチウム等のアルカリ金属の低級脂肪酸塩類等が挙げられる。
硬化触媒（Ｇ）としては市販されているものを使用することができる。例えば、日東化成株式会社製「ＮＥＯＳＴＡＮ  Ｕ−１００」、ＤＩＣ株式会社製「Ｇｌｅｃｋ  ＴＬ」等が挙げられる。
【００６９】
本発明の塗料組成物が硬化触媒（Ｇ）を含有する場合、塗料組成物中の硬化触媒（Ｇ）の含有量は、塗膜の硬化速度と塗料組成物調製後の可使時間とのバランスを良好にする観点から、好ましくは０．００１質量％以上、より好ましくは０．０１質量％以上であり、そして、好ましくは１０質量％以下、より好ましくは１質量％以下である。
【００７０】
〔脱水剤（Ｈ）〕
本発明においては、塗料組成物の貯蔵安定性を向上させることを目的として、脱水剤（Ｈ）を用いてもよい。
脱水剤（Ｈ）としては、例えば、「モレキュラーシーブ」の一般名称で知られるゼオライト、アルミナ、及びオルトギ酸アルキルエステル等のオルトエステル、オルトホウ酸、イソシアネート等を用いることができる。これらの脱水剤は、単独でも、２種以上を組み合わせて用いてもよい。
本発明の塗料組成物が脱水剤（Ｈ）を含有する場合、塗料組成物中の脱水剤（Ｈ）の含有量は、塗料組成物の貯蔵安定性を向上させる観点、親水性高分子（Ｂ）の二次凝集等の不具合を抑制する観点から、好ましくは０．１質量％以上、より好ましくは０．５質量％以上であり、そして、好ましくは１０質量％以下、より好ましくは５質量％以下である。
【００７１】
〔着色顔料（Ｉ）〕
本発明においては、塗料組成物及び塗膜の意匠性を向上させることを目的として着色顔料（Ｉ）を用いてもよい。
着色顔料（Ｉ）としては、例えば、カーボンブラック、弁柄、チタン白（酸化チタン）、及び黄色酸化鉄等の無機系顔料、並びにナフトールレッド、及びフタロシアニンブルー等の有機系顔料が挙げられる。なお、着色顔料には、更に染料等の各種着色剤が含まれていてもよい。
これらの着色顔料（Ｉ）は、単独でも、２種以上を組み合わせて用いてもよい。
【００７２】
本発明の塗料組成物が着色顔料（Ｉ）を含有する場合、塗料組成物の固形分中の着色顔料（Ｉ）の含有量は、通常０．５〜１０質量％である。
なお、本発明の塗料組成物が、着色顔料（Ｉ）として、無機充填剤（Ｃ）として用いた成分と同一成分を含有する場合、その成分は、着色顔料（Ｉ）には含まれないものとする。
【００７３】
〔体質顔料（Ｊ）〕
本発明においては、塗料組成物や塗膜の意匠性及び視認性を向上させることを目的として体質顔料（Ｊ）を用いてもよい。なお、本明細書における体質顔料（Ｊ）とは、屈折率が小さく、油やワニスと混練した場合に透明で被塗面を隠さない顔料をいう。
体質顔料（Ｊ）としては、例えば、タルク、マイカ、クレー、カリ長石、酸化亜鉛、炭酸カルシウム、カオリン、アルミナホワイト、ホワイトカーボン、水酸化アルミニウム、炭酸マグネシウム、炭酸バリウム、硫酸バリウム、硫酸カルシウム、及び硫化亜鉛等が挙げられる。これらの体質顔料（Ｊ）は、単独でも、２種以上を組み合わせて用いてもよい。
これらの中でも、酸化亜鉛、タルク、マイカ、クレー、炭酸カルシウム、カオリン、硫酸バリウム、硫酸カルシウム、及びカリ長石が好ましい。
本発明の塗料組成物が体質顔料（Ｊ）を含有する場合、塗料組成物の固形分中の体質顔料（Ｊ）の含有量は、通常１〜５０質量％である。
なお、本発明の塗料組成物が、体質顔料（Ｊ）として用いた成分と、無機充填剤（Ｃ）として用いた成分とが同一成分を含有する場合、その成分は、体質顔料（Ｊ）には含まれないものとする。
【００７４】
〔有機溶剤（Ｋ）〕
本発明においては、塗料組成物の粘度を低く保ちスプレー霧化性を向上させることにより塗装作業性を向上させることを目的として、有機溶剤（Ｋ）を用いてもよい。
有機溶剤（Ｋ）としては、例えば、芳香族炭化水素系有機溶剤、脂肪族炭化水素系有機溶剤、脂環族炭化水素系有機溶剤、ケトン系有機溶剤、及びエステル系有機溶剤を挙げることができ、これらの中でも芳香族炭化水素系有機溶剤、及びケトン系有機溶媒が好ましい。
芳香族炭化水素系有機溶剤としては、例えば、トルエン、キシレン、及びメシチレン等が挙げられる。
脂肪族炭化水素系有機溶剤としては、例えば、ペンタン、ヘキサン、ヘプタン、及びオクタン等が挙げられる。
脂環族炭化水素系有機溶剤としては、例えば、シクロヘキサン、メチルシクロヘキサン、及びエチルシクロヘキサン等が挙げられる。
ケトン系有機溶剤としては、例えば、アセチルアセトン、アセトン、メチルエチルケトン、メチルイソブチルケトン、及び炭酸ジメチル等が挙げられる。
エステル系有機溶剤としては、例えば、プロピレングリコールモノメチルエーテルアセテート等が挙げられる。
これらの有機溶媒（Ｋ）は、単独でも、２種以上を組み合わせて用いてもよい。
【００７５】
本発明の塗料組成物が有機溶剤（Ｋ）を含有する場合、塗料組成物中の有機溶剤（Ｋ）の含有量は、塗料組成物の粘度に応じて適宜調整することができるが、好ましくは１質量％以上、より好ましくは１０質量％以上、更に好ましくは２０質量％以上、より更に好ましくは２５質量％以上であり、そして、塗装時のタレを抑制する観点から、好ましくは７０質量％以下、より好ましくは４０質量％以下である。
【００７６】
〔タレ止め−沈降防止剤（Ｌ）〕
本発明においては、タレ止め−沈降防止剤（Ｌ）を用いてもよい。
タレ止め−沈降防止剤（Ｌ）としては、有機粘土系ワックス（Ａｌ、Ｃａ、Ｚｎのステアレート塩、レシチン塩、アルキルスルホン酸塩等）、有機系ワックス（ポリエチレンワックス、酸化ポリエチレンワックス、アマイドワックス、ポリアマイドワックス、水添ヒマシ油ワックス等）、及び有機粘土系ワックスと有機系ワックスの混合物等が挙げられる。
タレ止め−沈降防止剤（Ｌ）としては、市販されているものを使用することができる。市販品としては、例えば、楠本化成株式会社製「ディスパロン３０５」、「ディスパロン４２００−２０」、及び「ディスパロンＡ６３０−２０Ｘ」等が挙げられる。
本発明の塗料組成物がタレ止め−沈降防止剤（Ｌ）を含有する場合、塗料組成物中のタレ止め−沈降防止剤の含有量は、通常０．０１〜１０質量％、好ましくは０．１〜３質量％である。
【００７７】
〔シランカップリング剤（Ｍ）〕
シランカップリング剤（Ｍ）としては、例えば、下記式（IV）で表されるものを用いることが好ましい。
（Ｒ６Ｏ）ｗＲ７（３−ｗ）Ｓｉ−Ｒ８−Ｚ          （IV）
（式（IV）中、Ｒ６及びＲ７は、それぞれ独立に、炭素原子数１〜１０のアルキル基、アルケニル基、アリール基、又はハロゲン化アルキル基を示し、Ｒ８はアミノ基、エーテル基、チオエーテル基、エステル基、又はアミド基が介在してよい炭素原子数１〜２０の二価炭化水素基を示す。Ｚは極性基を示し、ｗは２又は３の整数を示す。）
【００７８】
前記式（IV）のＲ６及びＲ７におけるアルキル基、アルケニル基、アリール基、又はハロゲン化アルキル基としては、アルキル基が好ましく、メチル基又はエチル基がより好ましい。
前記式（IV）のＲ８は、好ましくはアミノ基が介在する炭素原子数４〜１１のアルキレン基である。
前記式（IV）におけるＺは、好ましくはアミノ基、イミノ基、グリシジル基、イソシアネート基、チオール基、ヒドロシリル基、又は（メタ）アクリル基であり、より好ましくはアミノ基である。
前記式（IV）におけるｗは、好ましくは３である。
【００７９】
このようなシランカップリング剤（Ｍ）としては、例えば、３−（２−アミノエチルアミノ）プロピルトリメトキシシラン、３−アミノプロピルトリメトキシシラン、３−アミノプロピルトリエトキシシラン、３−（２−（２−アミノエチル）アミノエチルアミノ）プロピルトリメトキシシラン、３−グリシドキシプロピルトリメトキシシラン、３−イソシアネートプロピルトリメトキシシラン、３−メルカプトプロピルトリメトキシシラン、及びＮ−フェニルプロピルトリメトキシシラン等が挙げられ、これらの部分加水分解縮合物を用いてもよい。
これらのシランカップリング剤（Ｍ）は、単独でも、２種以上を組み合わせて用いてもよい。
【００８０】
本発明の塗料組成物がシランカップリング剤（Ｍ）を含有する場合、塗料組成物の固形分中のシランカップリング剤（Ｍ）の含有量は、基材や下塗り塗膜との付着性を向上させる観点から、通常０．０１〜１０質量％、好ましくは０．０５〜２質量％である。
【００８１】
〔その他の塗膜形成成分（Ｎ）〕
本発明の塗料組成物は、主たる樹脂成分である硬化性オルガノポリシロキサン（Ａ）以外の塗膜形成成分をその他の塗膜形成成分（Ｎ）として、本発明の目的に反しない範囲内で含有することができる。
その他の塗膜形成成分（Ｎ）としては、例えば、アクリル樹脂、アクリルシリコーン樹脂、不飽和ポリエステル樹脂、フッ素樹脂、ポリブテン樹脂、ウレタン樹脂（ゴム）、ポリアミド樹脂、塩化ビニル系共重合樹脂、塩化ゴム（樹脂）、塩素化オレフィン樹脂、スチレン・ブタジエン共重合樹脂、エチレン-酢酸ビニル共重合樹脂、塩化ビニル樹脂、アルキッド樹脂、クマロン樹脂、及び石油樹脂等の難水溶性又は非水溶性樹脂が挙げられる。
なお、その他の塗膜形成成分（Ｎ）として用いられる樹脂の重量平均分子量は１００，０００以下が好ましい。
【００８２】
〔難燃剤（Ｏ）〕
本発明の塗料組成物は難燃剤（Ｏ）を含有してもよい。難燃剤（Ｏ）としては、酸化アンチモン、及び酸化パラフィン等が挙げられる。
【００８３】
〔熱伝導改良剤（Ｐ）〕
本発明の塗料組成物は熱伝導改良剤（Ｐ）を含有してもよい。熱伝導性改良剤（Ｐ）としては、窒化ホウ素、及び酸化アルミニウム等が挙げられる。
【００８４】
＜塗料組成物のキット＞
本発明の塗料組成物は１のコンポーネントからなる１液型塗料としてもよく、また、２以上のコンポーネントからなる多液型塗料としてもよい。
多液型の塗料とする場合、各コンポーネント（各液）は、それぞれ１又は複数の成分を含有しており、別個に包装された後、缶等の容器に入れられた状態で貯蔵保管されることが好ましく、各コンポーネントの内容物を塗装時に混合することにより塗料組成物を調製することができる。
多液型の塗料とする場合、塗料組成物のバインダー樹脂の主体をなす硬化性オルガノポリシロキサン（Ａ）を含有する「主剤コンポーネント」と、硬化性ポリオルガノシロキサン（Ａ）と反応して架橋構造を形成する化合物を含有する「硬化剤コンポーネント」との２つのコンポーネントで構成されることが好ましい。なお、任意成分の反応性や変質等を考慮して「任意成分コンポーネント（添加剤コンポーネント）」等と称したコンポーネントを追加してもよい。すなわち、本発明の塗料組成物は、例えば、主剤コンポーネントと硬化剤コンポーネントとで構成される２液型塗料であってもよく、主剤コンポーネント、硬化剤コンポーネント、及び添加剤コンポーネントの３液型塗料であってもよい。
【００８５】
［摩擦抵抗低減塗膜］
本発明の塗料組成物は、摩擦抵抗低減塗膜を形成するために使用される。すなわち、本発明の摩擦抵抗低減塗膜は、本発明の塗料組成物を硬化させたものである。具体的には、例えば、本発明の塗料組成物を基材等に塗布した後、硬化させることにより摩擦抵抗低減塗膜を得ることができる。
本発明の塗料組成物を塗布する方法としては、刷毛、ローラー、及びスプレーを用いる方法等の公知の方法を挙げることができる。
前述の方法により塗布した塗料組成物は、例えば、２５℃の条件下、０．５〜３日間程度放置することにより硬化し、塗膜を得ることができる。なお、塗料組成物の硬化にあたっては、加熱下で送風しながら行ってもよい。
摩擦抵抗低減塗膜の硬化後の厚さは、例えば、塗膜強度を向上させる観点、及び摩擦抵抗を低減させる観点から、１００〜２，０００μｍ程度が好ましい。この厚さの摩擦抵抗低減塗膜を製造する方法としては、塗料組成物を１回の塗布あたり通常３０〜４００μｍ、好ましくは５０〜３００μｍの厚さで、１回〜複数回塗布する方法が挙げられる。
【００８６】
［塗膜付き基材、及びその製造方法］
本発明に係る塗膜付き基材は、本発明の摩擦抵抗低減塗膜を基材上に有するものである。
本発明の塗膜付き基材は、例えば、塗料組成物を基材に塗布又は含浸させることにより塗布体又は含浸体を得る工程（１）と、前記塗布体又は含浸体を硬化させる工程（２）とを有する塗膜付き基材の製造方法により製造することができる。
前記工程（１）において、塗料組成物を基材に塗布する方法は、前述の塗布方法を採用することができる。また、含浸させる方法に特に制限はなく、含浸させるのに十分な量の塗料組成物中に基材を浸すことにより行うことができる。更に前記塗布体又は含浸体を硬化させる方法に特に制限はなく、摩擦抵抗低減塗膜を製造する際の方法と同様の方法で硬化させることができる。
【００８７】
また、本発明の塗膜付き基材は、塗料組成物を用いて塗膜を形成する工程（ｉ）と、前記塗膜を基材に貼付する工程（ii）とを有する塗膜付き基材の製造方法により製造することもできる。
工程（ｉ）において塗膜を形成する方法に特に制限はなく、摩擦抵抗低減塗膜を製造する際の方法と同様の方法により製造することができる。
工程（ii）において塗膜を基材に貼付する方法に特に制限はなく、例えば、特開２０１３−１２９７２４号公報に記載の方法により貼付することができる。
【００８８】
基材としては、例えば、船舶（コンテナ船、及びタンカー等の大型鋼鉄船、漁船、ＦＲＰ船、木船、並びにヨット等の船体外板；これらの新造船又は修繕船）、漁業資材（ロープ、漁網、漁具、浮き子、及びブイ等）、石油パイプライン、導水配管、循環水管、ダイバースーツ、水中メガネ、酸素ボンベ、水着、魚雷、火力・原子力発電所の給排水口等の水中構造物、海水利用機器類（海水ポンプ等）、メガフロート、湾岸道路、海底トンネル、港湾設備、運河・水路等の各種海洋土木工事用構造物等が挙げられる。
【００８９】
基材は、表面にすでに何らかの塗膜が形成されているものであってもよい。すなわち、予め防錆剤、プライマー等の下地材（下塗り）が塗布された基材の表面に本発明の塗料組成物を塗布してもよい。
更には、他の塗料による塗装が行われている面や、本発明の塗料組成物が既に塗装されている面に上塗りしてもよい。
【００９０】
［摩擦抵抗低減方法、及び燃費抑制方法］
本発明の摩擦抵抗低減塗膜形成用の塗料組成物を硬化させた塗膜は、該塗膜の表面と水との間に生じる摩擦抵抗を十分に低減することができ、かつ安定性に優れるため、これを船舶等の表面に設けることにより船舶等の表面と水との間に生じる摩擦抵抗を低減し、船舶等の燃費を向上させることができる。
すなわち、本発明によれば、基材に前記塗膜を被覆する摩擦抵抗低減方法や、基材に前記塗膜を被覆する燃費抑制方法も提供することができる。
【実施例】
【００９１】
以下、実施例に基づいて本発明を更に具体的に説明するが、本発明はこれらの実施例に限定されるものではない。
以下、硬化性オルガノポリシロキサン（Ａ）を「（Ａ）成分」、親水性高分子（Ｂ）を「（Ｂ）成分」、無機充填剤（シリカ）（Ｃ）を「（Ｃ）成分」と表記する場合がある。
［塗料組成物］
・配合成分
塗料組成物に用いられる配合成分を表１〜３に示すと共に、親水性高分子（Ｂ）の特性を表４に示す。
なお、表１に示す硬化性オルガノポリシロキサン（Ａ）及び無機充填剤（シリカ）（Ｃ）の混練物は、硬化性オルガノポリシロキサン（Ａ）と無機充填剤（シリカ）（Ｃ）を表１に記載の量を用い、前述の公知の方法で混練することにより得たものである。【００９２】
【表１】
2017099180.tif 000002
【００９３】
【表２】
2017099180.tif 000003
【００９４】
【表３】
2017099180.tif 000004
【００９５】
【表４】
2017099180.tif 000005
【００９６】
表４中の備考は以下のとおりである。
＊１：各平均分子量の測定はGPC-MALSを用いて行った。分離には昭和電工株式会社製「OHpak SB-806HQ」を用いた。
示差屈折率検出器として株式会社島津製作所製「RID20A」を用い、光散乱検出器としてWyatt Technology社製「DAWN HELEOSII」を用いた。
溶離液として、５０ｍＭ硝酸ナトリウム水溶液を用い、流量０．８ｍｌ／ｍｉｎ、カラム内温度は４０℃の条件で測定した。
＊２：前処理は、ジェットミルを用いて粉砕を行い、目開き３８ミクロンメッシュで分級を行った。
＊３：平均粒子径は株式会社島津製作所製「SALD-2200」を用いて乾式法により測定した５０％径（メディアン径）である。【００９７】
［実施例１〜１４、及び比較例１〜４］
・塗料組成物の製造
表５〜７に記載された配合量（質量部）にしたがって各成分を混合撹拌し、主剤コンポーネントのみからなる１液型塗料組成物、主剤コンポーネント、硬化剤コンポーネント、及び添加剤コンポーネントからなる多液型塗料組成物を調製した。
多液型塗料組成物を塗布する場合は、各コンポーネントの成分をディスパーサーを用いて均一になるよう十分に撹拌混合して用いた。【００９８】
［塗膜付き試験円筒の作製］
直径３１０ｍｍの塩ビ製円筒の外側面に、下塗り塗料１としてエポキシ系防食塗料（中国塗料株式会社製「バンノー５００」）を乾燥時の厚さが１００μｍとなるよう塗布し、乾燥後得られた塗膜上に、下塗り塗料２としてシリコーン系塗料（中国塗料株式会社製「ＣＭＰバイオクリンタイコート」）を乾燥時の厚さが１００μｍとなるよう塗布し、乾燥することにより下塗り積層塗膜を形成した。
次いで、この下塗り積層塗膜上に実施例及び比較例の塗料組成物を、乾燥時の厚さが１００μｍとなるようにスプレー塗装機を用いて常温下で塗装した。常温１日経過後、塗膜付き試験円筒とした。【００９９】
［摩擦抵抗評価］
塗膜の摩擦抵抗は二重円筒式抵抗測定装置を用いて評価した。二重円筒式抵抗測定装置は内外２つの円筒で構成され、人工海水を満たした外円筒の中に測定対象試料の塗膜を外側面に形成した内円筒を設置し、外円筒を回転させて回転水流を発生させた際に内円筒にかかるトルク応力を測定するものである。
実施例及び比較例の塗膜付き試験円筒をこの内円筒として用い、測定したトルク応力を無塗装の内円筒を用いて得た基準トルク応力と比較し、その減少割合を摩擦抵抗低減率％で表した。結果を表５〜７に示す。
摩擦抵抗低減率％が大きい値であるほど塗膜による摩擦抵抗低減効果は高い。
測定は、外円筒の回転速度を４００ｒｐｍに設定して、試験塗膜上の水流速度が計算上約１０ノットに相当する速度条件で、温度２３℃にて実施した。【０１００】
［塗膜状態評価］
実施例及び比較例の塗膜付き試験円筒を海水中にて２３℃、１０ノット相当の回転水流下で１週間回転させたときの塗膜状態を目視にて確認し、試験前と変化がない場合を「正常」とし、クラック等の不具合が認められた場合には「異常」と評価した。結果を表５〜７に示した。【０１０１】
【表５】
2017099180.tif 000006
【０１０２】
【表６】
2017099180.tif 000007
【０１０３】
【表７】
2017099180.tif 000008
【０１０４】
実施例及び比較例の結果より明らかなように、本発明の塗料組成物によれば、水中を推進する構造物や水中に配置された構造物等において、該構造物の表面と水との間に生じる摩擦抵抗を十分に低減することができ、かつ安定性に優れる塗膜を形成することができる。
【産業上の利用可能性】
【０１０５】
水中を推進する構造物や水中に配置された構造物等において、本発明の摩擦抵抗低減塗膜形成用の塗料組成物を硬化させた塗膜を該構造物の表面に設けることにより、塗膜の表面と水との間に生じる摩擦抵抗を十分に低減することができ、かつ塗膜は安定性に優れる。そのため、本発明の塗料組成物は、船舶等の水中を推進する構造物、水中に配置された構造物等の表面、およびパイプライン等の管構造物の内面に摩擦抵抗低減塗膜を形成することができる。
【国際調査報告】
2017099180.tif 000009
2017099180.tif 000010
2017099180.tif 000011
2017099180.tif 000012